(57)【要約】【課題】本発明は、受金型及び位置調整の精度による制約を受けることなく、金属缶の胴部側壁に凹状の微細な模様又は凸状の微細な模様を形成することを目的とする。【解決手段】本発明に係る缶胴加工装置は、金属缶１０の胴部３１の側壁を彫刻金型１２と受金型１１との間に挟んで圧接することで、胴部３１の側壁に凹状の模様３３又は凸状の模様（不図示）を形成する缶胴加工装置において、受金型１１は、金属材料からなる芯４１と、該芯４１の外表面を被覆し、厚さが０．５ｍｍ以上２．０ｍｍ未満でありかつ弾性材料からなる弾性層４２と、を備えることを特徴とする。【選択図】図１
2008126263.tif 000002
【特許請求の範囲】
【請求項１】
金属缶の胴部側壁を彫刻金型と受金型との間に挟んで圧接することで、前記胴部側壁に凹状又は凸状の模様を形成する缶胴加工装置において、
前記受金型は、金属材料からなる芯と、該芯の外表面を被覆し、厚さが０．５ｍｍ以上２．０ｍｍ未満でありかつ弾性材料からなる弾性層と、を備えることを特徴とする缶胴加工装置。
【請求項２】
前記弾性層は、ＪＩＳ  Ｋ  ６２５３：１９９７の国際ゴム硬さＭ法に規定する硬さが６０以上９５以下であることを特徴とする請求項１に記載の缶胴加工装置。
【請求項３】
前記彫刻金型の外表面は、ＪＩＳ  Ｋ  ６２５３：１９９７のデュロメータ（タイプＤ）に規定する硬さがＡ９０以上であることを特徴とする請求項１又は２に記載の缶胴加工装置。
【請求項４】
前記彫刻金型は、外表面に、高さ０．５ｍｍ以上２．０ｍｍ未満の凸状の彫刻が設けられていることを特徴とする請求項１、２又は３に記載の缶胴加工装置。
【請求項５】
前記彫刻金型は、前記胴部側壁の外側に配置され、
前記受金型は、前記胴部側壁の内側に配置されていることを特徴とする請求項１、２、３又は４に記載の缶胴加工装置。
【請求項６】
金属缶の胴部側壁を彫刻金型と受金型との間に挟んで圧接することで、前記胴部側壁に凹状又は凸状の模様を形成する缶胴加工装置の受金型であって、
金属材料からなる芯と、該芯の外表面を被覆し、厚さが０．５ｍｍ以上２．０ｍｍ未満でありかつ弾性材料からなる弾性層と、を備えることを特徴とする受金型。
【請求項７】
金属缶の胴部側壁を彫刻金型と受金型との間に挟んで圧接することで、前記胴部側壁に凹状又は凸状の模様を形成したエンボス入り金属缶の製造方法において、
金属材料からなる芯と、該芯の外表面を被覆し、厚さが０．５ｍｍ以上２．０ｍｍ未満でありかつ弾性材料からなる弾性層と、を備える受金型を用いることを特徴とするエンボス入り金属缶の製造方法。
【発明の詳細な説明】
【技術分野】
【０００１】
本発明は、金属缶の胴部側壁に凹凸模様を形成する缶胴加工装置、当該缶胴加工装置に用いられる受金型及びエンボス入り金属缶の製造方法に関する。
【背景技術】
【０００２】
従来の金属缶の胴部側面に外観上凸状の模様又は凹状の模様となるエンボスを有する金属缶を製造する際には、エンボスのデザインに応じた凸金型と凹金型が必要であった（例えば、特許文献１参照。）。一方、模様紙のエンボス加工装置において、受けロールにゴムロールが用いられている（例えば、特許文献２参照。）。
【特許文献１】実公平０２−０４２３５３号公報
【特許文献２】特開２０００−１２７２６８号公報
【発明の開示】
【発明が解決しようとする課題】
【０００３】
凸金型と凹金型を用いて凹凸模様を形成する場合、凹金型の表面に形成されている凹みの内側に凸金型の凸と金属缶の胴部側壁がはまるよう、凸金型と凹金型の間にオフセットが設けられていた。オフセットの幅は、金属缶の材質や厚さにもよるが、０．５ｍｍから１．０ｍｍを必要とする。このため、凸金型に形成する凸状の彫刻は、凹金型のオフセットと重ならないような大きな柄しか選択できず、文字などの線をエンボスデザインに取り込むことはできなかった。また、凸金型と凹金型との位置調整を凸金型及び凹金型の彫刻の精度に合わせた精度で行わなければならないので、凹凸模様の細やかさが位置調整の精度によっても制限されていた。
【０００４】
本発明は、受金型及び位置調整の精度による制約を受けることなく、金属缶の胴部側壁に凹状の微細な模様又は凸状の微細な模様を形成することを目的とする。
【課題を解決するための手段】
【０００５】
本発明に係る缶胴加工装置は、上記課題を解決するものであり、金属缶の胴部側壁を彫刻金型と受金型との間に挟んで圧接することで、前記胴部側壁に凹状の模様又は凸状の模様を形成する缶胴加工装置において、前記受金型は、金属材料からなる芯と、該芯の外表面を被覆し、厚さが０．５ｍｍ以上２．０ｍｍ未満でありかつ弾性材料からなる弾性層と、を備えることを特徴とする。
【０００６】
本発明に係る缶胴加工装置では、前記弾性層は、ＪＩＳ  Ｋ  ６２５３：１９９７「加硫ゴム及び熱可塑性ゴムの硬さ試験方法」の国際ゴム硬さＭ法に規定する硬さが６０以上９５以下であることが好ましい。金属缶の胴部側壁に形成する凹状の模様又は凸状の模様の輪郭を明瞭にすることができる。
【０００７】
本発明に係る缶胴加工装置では、前記彫刻金型の外表面は、ＪＩＳ  Ｋ  ６２５３：１９９７「加硫ゴム及び熱可塑性ゴムの硬さ試験方法」のデュロメータ（タイプＤ）の１５秒後に規定する硬さがＡ９０以上であることが好ましい。彫刻金型の外表面の硬さがＡ９０以上であることで、金属缶の胴部側壁に形成する凹状の模様又は凸状の模様の輪郭をより明瞭にすることができる。凹状の模様又は凸状の模様の凹凸の高さを高くせずに輪郭を明瞭にすることができるので、凹状の模様又は凸状の模様の加工時における金属缶の破断を防ぐことができる。
【０００８】
本発明に係る缶胴加工装置では、前記彫刻金型は、外表面に、高さ０．５ｍｍ以上２．０ｍｍ未満の凸状の彫刻が設けられていることが好ましい。彫刻金型の外表面に設けられている凸状の模様が、高さ０．５ｍｍ以上２．０ｍｍ未満であることで、金属缶の胴部側壁に形成する凹状の模様又は凸状の模様の輪郭をより明瞭にし、かつ、弾性層の劣化を軽減させることができる。
【０００９】
本発明に係る缶胴加工装置では、前記彫刻金型は、前記胴部側壁の外側に配置され、前記受金型は、前記胴部側壁の内側に配置されていることが好ましい。受金型が胴部側壁の内側に配置されているので、金属缶の胴部側壁に形成される模様は外観上凹状の模様となる。このため、コンベア上又はカートン内での金属缶同士の接触による金属缶の胴部側壁の印刷面の傷を減らすことができる。又、金属缶の胴部側壁の内側と接触する面が弾性材料からなるので、金属缶の内壁を覆う内面塗料の樹脂層を傷つけずに凹状の模様又は凸状の模様を形成することができる。
【００１０】
本発明に係る受金型は、金属缶の胴部側壁を彫刻金型と受金型との間に挟んで圧接することで、前記胴部側壁に凹状又は凸状の模様を形成する缶胴加工装置の受金型であって、金属材料からなる芯と、該芯の外表面を被覆し、厚さが０．５ｍｍ以上２．０ｍｍ未満でありかつ弾性材料からなる弾性層と、を備えることを特徴とする。
【００１１】
本発明に係るエンボス入り金属缶の製造方法は、金属缶の胴部側壁を彫刻金型と受金型との間に挟んで圧接することで、前記胴部側壁に凹状又は凸状の模様を形成したエンボス入り金属缶の製造方法において、金属材料からなる芯と、該芯の外表面を被覆し、厚さが０．５ｍｍ以上２．０ｍｍ未満でありかつ弾性材料からなる弾性層と、を備える受金型を用いることを特徴とする。
【発明の効果】
【００１２】
受金型の外表面に弾性層を備えるので、金型による制約を受けることなく、凹状の模様又は凸状の模様を形成することができる。ここで、弾性層の厚さが０．５ｍｍ以上２．０ｍｍ未満であることで、模様の微細化が可能になる。これにより、金型による制約を受けることなく、凹状の微細な模様又は凸状の微細な模様を形成することができる。さらに、凸金型と凹金型との位置調整が不要なので、位置調整の精度に関係なく凹状の模様又は凸状の模様を微細化することができる。さらに、彫刻金型と受金型との位置調整が不要なので、位置調整に必要な作業や機構を省略することができる。さらに、受金型を共用することができる。
【発明を実施するための最良の形態】
【００１３】
添付の図面を参照して本発明の実施の形態を説明する。以下に説明する実施の形態は本発明の構成の例であり、本発明は、以下の実施の形態に制限されるものではない。図１は、本実施形態に係る缶胴加工装置の模式図である。本実施形態に係る缶胴加工装置は、金属缶１０の胴部３１の側壁を彫刻金型１２と受金型１１との間に挟んで圧接することで、金属缶１０の胴部３１の側壁に凹状の模様又は凸状の模様を形成する。本実施形態では、受金型１１が、金属材料からなる芯４１と、弾性層４２と、を備える。
【００１４】
金属缶１０は、炭酸飲料、清涼飲料、ビール又は発泡酒等の飲料を含む製品を収容する。金属缶１０は、例えば、アルミニウム又はスチール等の金属材料から形成されている。金属材料には、Ｓｎメッキ、Ｓｎ／Ｎｉメッキ等のメッキ鋼板を含む。又、金属材料には、電解クロム酸処理鋼板等の表面処理鋼板を含む。又、金属缶１０は、内表面に内面塗料を塗布することによって形成された樹脂層を有していてもよい。
【００１５】
金属缶１０は、例えば、ツーピース缶又はスリーピース缶である。金属缶１０の胴部３１の形状は、例えば、図１（ａ）に示すような円筒形状である。金属缶１０の胴部３１の形状は、金属缶１０がスリーピース缶の場合は、平板状であってもよい。
【００１６】
彫刻金型１２は、外表面に凸状の彫刻３２が形成されており、金属缶１０の胴部３１の側壁を受金型１１との間に挟んで圧接することで、金属缶１０の胴部３１の側壁を凸状の彫刻３２の形状に合わせて凹ませる。例えば、図１（ａ）に示すように、彫刻金型１２は、芯４３と、芯４３の外周を取り巻きかつ彫刻金型１２の外表面を形成する彫刻層４４と、を備える。この場合、彫刻層４４に凸状の彫刻３２が形成される。本実施形態では、彫刻金型１２の凸状の彫刻３２の柄の細かさや形状は受金型１１によって制限されないので、凸状の彫刻３２を微細にすることができる。例えば、凸状の彫刻３２が複雑に交差する線や文字であっても、金属缶１０の凹状の模様３３を明瞭に形成することができる。彫刻金型１２の外表面を形成する彫刻層４４の材質は、硬質で耐摩耗性のあることが好ましく、例えば、彫刻層４４は金属、超硬合金、セラミックス、硬質樹脂からなることが好ましい。又、芯４３を直接彫刻して、芯４３と彫刻層４４とが一体であってもよい。
【００１７】
彫刻金型１２の外表面の硬さは、ＪＩＳ  Ｋ  ６２５３：１９９７「加硫ゴム及び熱可塑性ゴムの硬さ試験方法」のデュロメータ（タイプＤ）の１５秒後に規定する硬さがＡ９０以上であることが好ましく、Ａ９５以上であることがより好ましい。彫刻金型１２の外表面の硬さがＡ９０以上であることで、金属缶１０の胴部３１の側壁に形成する凹状の模様３３の輪郭を明瞭にすることができる。一方、彫刻金型１２の外表面の硬さがＡ９０未満であれば、金属缶１０の胴部３１の側壁に形成する凹状の模様３３の輪郭がぼやける場合がある。
【００１８】
彫刻金型１２は、外表面に、高さ０．５ｍｍ以上２．０ｍｍ未満の凸状の彫刻３２が設けられていることが好ましい。より好ましくは、彫刻金型１２は、外表面に、０．１ｍｍ以上１．５ｍｍ未満の凸状の彫刻３２が設けられていることが好ましい。彫刻金型１２の外表面に設けられている凸状の彫刻３２が、受金型１１の半径方向における弾性層４２の厚みと同程度であることで、金属缶１０の胴部３１の側壁に形成する凹状の模様３３の輪郭を明瞭にし、かつ、弾性層４２の劣化を軽減させることができる。
【００１９】
図２は、図１の彫刻金型のＡ−Ａ’断面の他形態を示す断面図である。図２に示す彫刻金型５１は、内芯５２と、内芯５２の周囲を取り巻く外芯５３と、外芯５３を取り巻く彫刻層５４とを備える。芯を内芯５２と外芯５３とに分割可能とすることで、芯の材料を変更することができる。彫刻層５４がセラミックスや硬質樹脂であっても、彫刻金型５１全体での靭性を上げ、耐久性を高めることができる。彫刻層５４の硬さは、Ａ９０以上であることが好ましい。又、彫刻層５４における凸状の彫刻５５の高さ５６は、０．５ｍｍ以上２．０ｍｍ未満であることが好ましい。さらに、彫刻層５４の厚さ５７は、１．０ｍｍ以上３．０ｍｍ以下であることが好ましく、さらに、１．５ｍｍ以上２．５ｍｍ以下であることが好ましい。外芯５３の直径を大きくすることで、靭性を上げ、彫刻金型５１の耐久性を高めることができる。
【００２０】
図１に示す受金型１１は、芯４１と、芯４１の外表面を被覆する弾性材料からなる弾性層４２と、を備え、金属缶１０の胴部３１の側壁を彫刻金型１２と受金型１１との間に挟んで圧接することで、金属缶１０の胴部３１の側壁に凹状又は凸状の模様３３を形成する。
【００２１】
芯４１は、金属材料からなる。金属材料は、硬質であることが好ましく、例えば、鉄又はモリブデン、タングステン若しくはクロムと鉄との合金である。合金は、例えば、テンレス又はダイス鋼である。芯４１が靭性のある金属材料からなることで、受金型１１の耐久性を高めることができる。
【００２２】
弾性層４２は、芯４１の外表面を被覆する。弾性層４２で被覆する部分は、芯４１の外表面のうち、少なくとも彫刻金型１２の表面との間に金属缶１０の胴部３１の側壁を挟む部分である。弾性層４２は、受金型１１の半径方向への厚さが０．５ｍｍ以上２．０ｍｍ未満の弾性材料からなる。弾性層４２の厚さが０．５ｍｍ未満の場合、彫刻金型１２の凸状の彫刻３２の凹凸の高さを０．５ｍｍ未満にしかできないので、明瞭な凹状の模様３３を形成することができない。又、彫刻金型１２の凸状の彫刻３２と芯４１の間に挟まれた金属缶１０の胴部３１の側壁が破断する場合がある。一方、弾性層４２の厚さが２．０ｍｍ以上の場合、凹状の模様３３がぼやけてしまう。弾性層４２の厚さが０．５ｍｍ以上２．０ｍｍ未満であることで、金属缶１０の胴部３１の側壁に、微細な凹状の模様３３を形成することができる。さらに、弾性層４２の厚さが０．７５ｍｍ以上１．２５ｍｍ未満であることで、凹状の模様３３の輪郭を明瞭にすることができる。
【００２３】
弾性材料は、例えば、ゴム又は合成樹脂である。又、弾性材料は、発泡させたゴム又は合成樹脂を含む。ゴムとしては、例えば、汎用ゴム、特殊ゴム又は熱可塑性エラストマーがある。汎用ゴムは、例えば合成ゴム又は天然ゴムである。合成ゴムとしては、例えば、ポリイソプレンゴム（ＩＲ）、ブタジエンゴム、スチレン−ブタジエンゴム、ブチルゴム、エチレン−プロピレンゴムがある。特殊ゴムは、耐油性、耐薬品性などの特殊性能を備えたゴムであり、例えば、クロロプレンゴム、シリコーンゴム、アクリルゴム、フッ素ゴムがある。熱可塑性エラストマーとしては、例えば、スチレン系、オレフィン系、塩化ビニル系、ウレタン系、エステル系、ポリアミド系がある。熱可塑性エラストマーの具体例としては、スチレン−ジエン系共重合エラストマー及びその水素添加物、エチレン−炭素数３以上のα−オレフィン系共重合エラストマー、エチレン−炭素数３以上のα−オレフィン−ポリエン系共重合エラストマー及びその水素添加物、エチレン−不飽和カルボン酸−α，β−不飽和カルボン酸エステル系共重合エラストマー、アクリロニトリル系共重合エラストマーがある。耐摩耗性と弾性回復力の大きい弾性材料が好ましく、例えば、ニトリルゴムやウレタンゴムが好ましい。
【００２４】
合成樹脂は、熱硬化性樹脂又は熱可塑性樹脂がある。熱可塑性樹脂としては、ポリスチレン、シンジオタクティックポリスチレン、高密度ポリエチレン、低密度ポリエチレン、直鎖状低密度ポリエチレン、ポリプロピレン、硬質ポリ塩化ビニル、アクリル樹脂、ＡＢＳ樹脂、脂肪族ポリアミド樹脂、ポリエチレンテレフタレート、ポリブチレンテレフタレート、ポリオキシメチレン、ポリカーボネート、ポリアリレート、ポリスルホン、ポリエーテルスルホン、ポリエーテルエーテルケトン又はポリフェニレンスルフィド、或いは、これらの共重合体又はブレンド体がある。熱硬化性樹脂としては、例えば、ポリウレタン樹脂、フェノール樹脂、不飽和ポリエステル、ジアリルフタレート樹脂、ビニルエステル樹脂、エポキシ樹脂、ウレア樹脂、メラミン樹脂、ポリイミド樹脂、ポリアミドイミド樹脂又はアクリル樹脂、或いは、これらの組み合わせがある。なお、前述のゴム又は合成樹脂のうちの２種以上が含まれていてもよい。又、添加剤が含まれていてもよい。添加剤としては、例えば、可塑剤、分散剤、強化剤がある。可塑剤を添加することで、弾性材料に変化させることができる。
【００２５】
弾性層４２の硬さは、ＪＩＳ  Ｋ  ６２５３：１９９７「加硫ゴム及び熱可塑性ゴムの硬さ試験方法」の国際ゴム硬さＭ法に規定する硬さが６０以上９５以下であることが好ましい。彫刻金型１２の外表面に形成されている凸状の彫刻３２を、金属缶１０の胴部３１の側壁により微細に転写することができるので、微細な凹状の模様３３を明瞭に形成することができる。弾性層４２の硬さが６０未満の場合、金属缶１０の胴部３１の側壁が破断しやすくなる。一方、弾性層４２の硬さが９５超の場合、金属缶１０の胴部３１の側壁に凹状の模様３３が形成できない場合がある。さらに、弾性層４２の硬さは、７０以上８０以下であることが好ましい。
【００２６】
弾性層４２を形成する弾性材料はゴム又は合成樹脂であるが、これらの発泡体であってもよい。すなわち、弾性層４２は、発泡ゴム又は発泡合成樹脂によって形成されていてもよい。弾性層４２が発泡ゴムの場合、弾性層４２の外表面が平滑であることが好ましい。弾性層４２の外表面に発泡の穴がある場合、金属缶１０の胴部３１の側壁に形成した凹状の模様３３にむらが生じることがある。弾性層４２の硬さは、前述のとおり、発泡率に限定されることなく、ＪＩＳ  Ｋ  ６２５３：１９９７「加硫ゴム及び熱可塑性ゴムの硬さ試験方法」の国際ゴム硬さＭ法に規定する硬さが６０以上９５以下であることが好ましい。
【００２７】
ここで、図１（ｂ）に示すように、彫刻金型１２は、金属缶１０の胴部３１の側壁の外側に配置され、受金型１１は、金属缶１０の胴部３１の側壁の内側に配置されていることが好ましい。彫刻金型１２の凸状の彫刻３２が金属缶１０の胴部３１の側壁を、金属缶１０の外側から押圧することで、彫刻金型１２の凸状の彫刻３２の形状に合わせて、金属缶１０の胴部３１の側壁に、外観上凹状の模様３３が形成される。このため、コンベア上又はカートン内での金属缶１０同士の接触による金属缶１０の胴部３１側壁の印刷面の傷を減らすことができる。又、金属缶１０の胴部３１の側壁の内側と接触する面が弾性材料であるため、金属缶１０の内壁を覆う内面塗料の樹脂層を傷つけずに凹状の模様３３を形成することができる。
【００２８】
又、本実施形態では、受金型１１の外表面に弾性層４２を備えるので、図１（ｂ）に示す受金型１１と彫刻金型１２の配置を入れ替えることができる。この場合、受金型は、金属缶１０の胴部３１側壁の外側に配置され、彫刻金型は、胴部３１側壁の内側に配置される。彫刻金型の凸状の彫刻が金属缶１０の胴部３１の側壁を金属缶１０の内側から押圧することで、彫刻金型の凸状の彫刻の形状に合わせて、金属缶１０の胴部３１の側壁に、外観上凸状の模様が形成される。このため、外観上凸状の模様となる微細な模様を金属缶１０の胴部３１側壁に形成することができる。
【００２９】
以下、本実施形態に係るエンボス入り金属缶の製造方法について、図１を用いて説明する。金属缶１０に受金型１１を差し込む。ここで、受金型１１の外表面が弾性層４２であり、凹金型を用いていないので、受金型１１と彫刻金型１２の位置調整に必要な作業や機構を省略することができる。
【００３０】
金属缶１０の胴部３１の側壁を彫刻金型１２と受金型１１との間に挟んで圧接する。ここで、受金型１１の外表面は、凹金型ではなく、彫刻金型１２の凸状の彫刻３２よりも平坦な弾性層４２である。凹金型が必要ないので、彫刻金型１２の凸状の彫刻３２を微細化することができる。又、受金型１１は、外表面を被覆した弾性層４２が薄く、かつ、弾性層４２の内側が固い芯４１である。この構造により彫刻金型１２の凸状の彫刻３２が微細であっても、凸状の彫刻３２を金属缶１０の凹状の模様３３へ転写することができる。さらに弾性層４２の硬さをＡ６０以上Ａ９５以下とすることで、金属缶１０の凹状の模様３３の輪郭を明瞭にすることができる。
【００３１】
圧接後、受金型１１から金属缶１０を取り外す。取り外しは、例えば、加圧空気によって行う。又、取り外しは、ノックピンなどのメカニカルな方法で行ってもよい。ここで、受金型１１が弾性層４２で被覆されているので、弾性層４２の弾性回復力で容易に金属缶１０を取り外すことができる。これによって、受金型１１を金属缶１０の胴部３１の内側に配置して、金属缶１０の胴部３１の側壁に形成する模様を外観上凹状の模様３３とすることができる。
【実施例】
【００３２】
（弾性層の厚さの検証１）
図３は転写エンボスサーを示す画像である。図３に示す転写エンボスサーでは、受金型を金属缶（不図示）に差し込み、受金型と彫刻金型６２とで金属缶を挟んで外観上凹状の模様を形成した。彫刻金型６２として、Ｄｅｐｃｏｎ製の板状の印刷板を使用した。印刷板の材料には、印刷板の硬さを高くするため、アルミニウム粉末が混合されている樹脂が用いられている。又、彫刻金型に形成されている凸状の彫刻の高さは１．０ｍｍであった。金属缶としては、市販のアルミニウム缶を用いた。受金型は、実施例１、実施例２、比較例１、比較例２、比較例３及び比較例４で条件を変更した。
【００３３】
実施例１では、受金型として、鉄芯の外表面を厚さ１ｍｍの合成ゴムからなる弾性層で被覆した受金型を用いた。実施例２では、受金型として、鉄芯の外表面を厚さ１ｍｍの発泡ゴムからなる弾性層で被覆した受金型を用いた。実施例１及び実施例２では、受金型をロール型とした。比較例１では、受金型として、鉄芯の外表面を厚さ２ｍｍの合成ゴムで被覆したゴムロールを用いた。比較例２では、受金型として、鉄芯を用いずにロール自体が硬さＡ８０の合成ゴムからなるゴムロールを用いた。比較例３では、受金型として、鉄芯を用いずにロール自体が硬さＡ６０の合成ゴムからなるゴムロールを用いた。比較例４では、受金型として、硬さＡ４０の合成ゴムのゴムロールの外表面を硬さＡ８０の合成ゴムで被覆したゴムロールを用いた。
【００３４】
図４は、アルミニウム缶の胴部側壁に表された凹状の模様を示す画像であり、（ａ）は実施例１、（ｂ）は実施例２、（ｃ）は比較例１、（ｄ）は比較例２、（ｅ）は比較例３、（ｆ）は比較例４を示す。実施例１及び実施例２のとき、すなわち、弾性材料の厚さが１ｍｍであるとき、形成された凹状の模様の輪郭が明瞭であった。一方、弾性層の厚さが２ｍｍ以上となる比較例１、比較例２、比較例３及び比較例４のとき、それぞれの線が太くなり、麦の穂の部分の線が形成できず、全体的にぼやけた。例えば、細かな線が入り組んだ茎の部分は、比較例１、比較例２、比較例３及び比較例４では形成できなかったが、実施例１及び実施例２では形成できた。このように、弾性層の厚さが１ｍｍであることで、微細な模様を形成することができた。
【００３５】
（弾性層の厚さの検証２）
図５は、彫刻金型の別形態を示す画像である。図５に示す彫刻金型は、図３に示す彫刻金型よりも硬さの低い樹脂製の板状の印刷板を使用した。印刷板に形成されている凸状の彫刻は、彫刻金型の凸状の彫刻よりも複雑であり、さらに、凸状の高さを彫刻金型の凸状の彫刻よりも低い０．５ｍｍとした。又、印刷板に形成されている凸状の断面は、天頂部が平坦な矩形とした。図３に示す転写エンボスサーの彫刻金型を、上記の図５に示す彫刻金型に代え、アルミニウム缶の胴部側壁に凹状の模様を形成した。
【００３６】
実施例３では、図３に示す受金型として、鉄芯の外表面を厚さ１ｍｍの合成ゴムからなる弾性層で被覆した受金型を用いた。実施例４では、受金型として、鉄芯の外表面を厚さ１ｍｍの発泡ゴムからなる弾性層で被覆した受金型を用いた。実施例３及び実施例４では、実施例１及び実施例２と同様に、受金型をロール型とした。比較例５では、受金型として、鉄芯の外表面を厚さ２ｍｍの合成ゴムで被覆したゴムロールを用いた。比較例６では、受金型として、鉄芯を用いずにロール自体が硬さＡ８０の合成ゴムからなるゴムロールを用いた。比較例７では、受金型として、鉄芯を用いずにロール自体が硬さＡ８０よりも硬さの低い合成ゴムからなるゴムロールを用いた。
【００３７】
図６は、アルミニウム缶の胴部側壁に表された凹状の模様を示す画像であり、（ａ）は実施例３、（ｂ）は実施例４、（ｃ）は比較例５、（ｄ）は比較例６を示す。なお比較例７は不図示である。実施例３では、凹状の模様が深く、細かく形成できた。実施例４では、凹状の模様は浅めだが、もっとも細かく凹状の模様が形成できた。比較例５では、凹状の模様が深いが、細かな線がぼやけた。比較例６では、凹状の模様も浅く、屈曲部分のない単純な曲線又は直線しか形成できなかった。比較例７では、凹状の模様はほとんど形成されなかった。
【００３８】
上記のように、実施例３及び実施例４の条件のとき、すなわち、弾性層の厚さが１ｍｍのとき、複雑な模様であっても凹状の模様を形成することができた。又、実施例３と実施例４を比較すると、弾性層の硬さが高い実施例３のとき、凹状の模様を深く形成することができた。又、実施例３と実施例４を比較すると、弾性層の硬さが低い実施例４のとき、彫刻金型の微細な凸状の模様を忠実に再現することができた。
【００３９】
（彫刻金型の硬さの検証１）
実施例１及び実施例２と、実施例３及び実施例４とを比較すると、実施例１及び実施例２のとき、すなわち、彫刻金型の硬さが高いとき、アルミニウム缶の胴部側壁に表された凹状の模様の輪郭を明瞭にすることができた。
【００４０】
（彫刻金型の硬さの検証２）
彫刻金型の硬さの影響を調べるため、Ａｌｃｏａ式エンボスサーを使用してアルミニウム缶の胴部側壁に凹状の模様を形成した。受金型には、鉄芯の外表面を厚さが１．０ｍｍでありかつ硬さ６０のウレタン樹脂からなる弾性層で被覆されているものを用いた。実施例５では、外表面がアルミニウム粉末入りウレタン樹脂で形成されており、外表面の硬さがＡ９０以上であり、外表面に形成されている凸状の彫刻の高さが１．０ｍｍである彫刻金型を用いた。実施例６では、外表面がＡＢＳ樹脂で形成されており、外表面の硬度がＡ９０以上であり、実施例５よりも硬さが低く、外表面に形成されている凸状の彫刻の高さが１．０ｍｍである彫刻金型を用いた。実施例７では、外表面がウレタン樹脂で形成されており、外表面の硬度がＡ９０以上であり、実施例６よりも硬さが低く、外表面に形成されている凸状の彫刻の高さが１．０ｍｍである彫刻金型を用いた。アルミニウム缶の胴部側壁に表された凹状の模様を、彫刻金型の実施例５、実施例６及び実施例７で比較した結果、実施例７でも微細であったが、実施例６、実施例５と、硬さが高くなるほど微細になった。
【００４１】
（弾性層の硬さの検証１）
さらに、実施例５、実施例６及び実施例７と同じ彫刻金型を用い、鉄芯の外表面を厚さが１．０ｍｍでありかつ硬さ９０のウレタン樹脂からなる弾性層で被覆され、かつ、アルミニウム缶の胴部側壁に凹状の模様を形成した受金型を用い、Ａｌｃｏａ式エンボスサーを使用してアルミニウム缶の胴部側壁に凹状の模様を形成した。実施例８では、外表面がアルミニウム粉末入りウレタン樹脂で形成されており、外表面の硬さがＡ９０以上であり、外表面に形成されている凸状の彫刻の高さが１．０ｍｍである実施例５と同一の彫刻金型を用いた。実施例９では、外表面がＡＢＳ樹脂で形成されており、外表面の硬さがＡ９０以上であり、実施例８よりも硬さが低く、外表面に形成されている凸状の彫刻の高さが１．０ｍｍである実施例６と同一の彫刻金型を用いた。実施例１０では、外表面がウレタン樹脂で形成されており、外表面の硬さがＡ９０以上であり、実施例９よりも硬さが低く、外表面に形成されている凸状の彫刻の高さが１．０ｍｍである実施例７と同一の彫刻金型を用いた。受金型の弾性層の硬さのみの異なる実施例５と実施例８、実施例６と実施例９、実施例７と実施例１０をそれぞれ比較した結果、受金型の弾性層の硬さが高いＡ９０である実施例８、実施例９、実施例１０のとき、受金型の硬さがＡ６０の実施例５、実施例６、実施例７よりも凹状の模様が深く、かつ、凹状の模様が微細であり、かつ、弾性層の耐久性が高かった。
【産業上の利用可能性】
【００４２】
本発明は、金属缶の胴部側壁に凹凸模様を形成するので、金属缶に意匠性をもたせるために利用することができる。
【図面の簡単な説明】
【００４３】
【図１】本実施形態に係る缶胴加工装置の模式図である。
【図２】図１の彫刻金型のＡ−Ａ’断面の他形態を示す断面図である。
【図３】転写エンボスサーを示す画像である。
【図４】アルミニウム缶の胴部側壁に表された凹状の模様を示す画像であり、（ａ）は実施例１、（ｂ）は実施例２、（ｃ）は比較例１、（ｄ）は比較例２、（ｅ）は比較例３、（ｆ）は比較例４を示す。
【図５】彫刻金型の別形態を示す画像である。
【図６】アルミニウム缶の胴部側壁に表された凹状の模様を示す画像であり、（ａ）は実施例３、（ｂ）は実施例４、（ｃ）は比較例５、（ｄ）は比較例６を示す。
【符号の説明】
【００４４】
１０  金属缶
１１  受金型
１２  彫刻金型
３１  金属缶の胴部
３２  凸状の彫刻
３３  凹状の模様
４１  芯
４２  弾性層
５１  彫刻金型
４３  芯
５２  内芯
５３  外芯
４４、５４  彫刻層
５５  凸状の彫刻
５６  凸状の模様５５の高さ
５７  彫刻層の厚さ
【図１】
2008126263.tif 000003
【図２】
2008126263.tif 000004
【図３】
2008126263.tif 000005
【図４】
2008126263.tif 000006
【図５】
2008126263.tif 000007
【図６】
2008126263.tif 000008